(57)【要約】【課題】塗布ムラ又はノズルの目詰まりが無く、かつ輝度寿命を低下させる溶出物を含まない液状組成物を、高い生産性で製造することができる方法を提供すること。【解決手段】リン光発光材料及び有機溶媒を含む液状組成物の製造方法であって、リン光発光材料を有機溶媒に溶解させて混合液を調製する工程と、前記工程で得られた混合液を濾過器で濾過する工程とを含み、前記濾過器が、ハウジング又はホルダーと、フッ素樹脂膜フィルターと、フィルターの支持部材とを備え、前記ハウジング及びホルダーにおける前記混合液と接触する部分の材料が、金属のみ、あるいは、金属と、ガラス、フッ素樹脂、リン系酸化防止剤を含まないポリエチレン及びリン系酸化防止剤の酸化体を含まないポリエチレンからなる群から選ばれる少なくとも一種との混合物であり、前記フィルターの支持部材における前記混合液と接触する部分の材料が、金属、ガラス、フッ素樹脂、リン系酸化防止剤を含まないポリエチレン及びリン系酸化防止剤の酸化体を含まないポリエチレンからなる群から選ばれる少なくとも一種である、製造方法。【選択図】なし【特許請求の範囲】
【請求項１】
リン光発光材料及び有機溶媒を含む液状組成物の製造方法であって、
リン光発光材料を有機溶媒に溶解させて混合液を調製する工程と、前記工程で得られた混合液を濾過器で濾過する工程とを含み、
前記濾過器が、ハウジング又はホルダーと、フッ素樹脂膜フィルターと、フィルターの支持部材とを備え、
前記ハウジング及びホルダーにおける前記混合液と接触する部分の材料が、金属のみ、あるいは、金属と、ガラス、フッ素樹脂、リン系酸化防止剤を含まないポリエチレン及びリン系酸化防止剤の酸化体を含まないポリエチレンからなる群から選ばれる少なくとも一種との混合物であり、
前記フィルターの支持部材における前記混合液と接触する部分の材料が、金属、ガラス、フッ素樹脂、リン系酸化防止剤を含まないポリエチレン及びリン系酸化防止剤の酸化体を含まないポリエチレンからなる群から選ばれる少なくとも一種である、製造方法。
【発明の詳細な説明】
【技術分野】
【０００１】
本発明は、液状組成物の製造方法に関する。
【背景技術】
【０００２】
有機エレクトロルミネッセンス（以下、「有機ＥＬ」という場合もある。）素子の発光層は、例えば、有機ＥＬ材料を含む液状組成物を画素電極上に塗布することによって形成される。有機ＥＬ材料を含む液状組成物を画素電極上に塗布する際、液状組成物中に固形物が含まれると塗布ムラが生じるおそれがある。また、有機ＥＬ材料を含む液状組成物をインクジェット方式によって塗布する場合には、液状組成物中の固形物によりノズルに目詰まりが生じるおそれがある。
【０００３】
こうした塗布ムラ又はノズルの目詰まりを防止するために、有機ＥＬ材料を有機溶媒に溶解させてなる溶液を、孔径０．０３〜０．１０μｍのフィルターで加圧濾過する工程を有する有機ＥＬ液状組成物の製造方法が提案されている（特許文献１参照）。
【先行技術文献】
【特許文献】
【０００４】
【特許文献１】特開２０１３−２６１６４号公報
【発明の概要】
【発明が解決しようとする課題】
【０００５】
しかし、前記製造方法では、濾過に用いる濾過器の、濾液と接液する部分の構成部材がリン系酸化防止剤を含む場合、濾過後の液状組成物に溶出したリン系酸化防止剤及びその酸化体が含まれるため、有機ＥＬ素子の輝度寿命が低下することがある。
【０００６】
また、濾過器のハウジング又はホルダーとして、導電性を有しない材料を使用すると、全溶質を有機溶媒に溶解させた混合液を濾過した際に、混合液とハウジング内壁又はホルダー内壁との摩擦により、濾過器に静電気が蓄積され、不具合が発生することが考えられる。静電気の蓄積を抑制するために濾過速度を遅くすれば濾過時間が長時間に亘り、生産性が大幅に低下する。
【０００７】
そこで、本発明の目的は、塗布ムラ又はノズルの目詰まりが無く、かつ輝度寿命を低下させる溶出物を含まない液状組成物を、高い生産性で製造することができる方法を提供することにある。
【課題を解決するための手段】
【０００８】
本発明は、以下の[1]〜[5]に示す製造方法に係る。
【０００９】
[1]  リン光発光材料及び有機溶媒を含む液状組成物の製造方法であって、
リン光発光材料を有機溶媒に溶解させて混合液を調製する工程と、前記工程で得られた混合液を濾過器で濾過する工程とを含み、
前記濾過器が、ハウジング又はホルダーと、フッ素樹脂膜フィルターと、フィルターの支持部材とを備え、
前記ハウジング及びホルダーにおける前記混合液と接触する部分の材料が、金属のみ、あるいは、金属と、ガラス、フッ素樹脂、リン系酸化防止剤を含まないポリエチレン及びリン系酸化防止剤の酸化体を含まないポリエチレンからなる群から選ばれる少なくとも一種との混合物であり、
前記フィルターの支持部材における前記混合液と接触する部分の材料が、金属、ガラス、フッ素樹脂、リン系酸化防止剤を含まないポリエチレン及びリン系酸化防止剤の酸化体を含まないポリエチレンからなる群から選ばれる少なくとも一種である、製造方法。
【００１０】
[2]  前記フッ素樹脂膜フィルターの材料が、ポリテトラフルオロエチレン又はポリフッ化ビニリデンである、上記[1]に記載の液状組成物の製造方法。
【００１１】
[3]  前記フッ素樹脂膜フィルターの孔径が、０．０１μｍ以上１μｍ以下である、上記[1]又は[2]に記載の液状組成物の製造方法。
【００１２】
[4]  前記ハウジング及びホルダーにおける前記混合液と接触する部分の材料が、ステンレス鋼とフッ素樹脂との混合物である、上記[1]〜[3]のいずれかに記載の液状組成物の製造方法。
【００１３】
[5]  上記[1]〜[4]のいずれかに記載の液状組成物の製造方法で製造された液状組成物を塗布することにより発光層を形成する工程を含む、発光素子の製造方法。
【発明の効果】
【００１４】
本発明によれば、塗布ムラ又はノズルの目詰まりが無く、かつ輝度寿命を低下させる溶出物を含まない液状組成物を高い生産性で提供することができる。
【図面の簡単な説明】
【００１５】
【図１】本発明において使用される濾過器の一例を示す模式図である。
【発明を実施するための形態】
【００１６】
１．共通する用語の説明
本明細書及び特許請求の範囲で使用する用語を以下に説明する。
【００１７】
Meはメチル基、Etはエチル基、i-Prはイソプロピル基、n-Buはn-ブチル基、t-Buはtert-ブチル基を表す。
【００１８】
「高分子化合物」とは、分子量分布を有し、ポリスチレン換算の数平均分子量が、１×103〜１×108である重合体を意味する。高分子化合物に含まれる構成単位は、合計100モル％である。
【００１９】
「低分子化合物」とは、分子量分布を有さず、分子量が１×104以下の化合物を意味する。
【００２０】
「構成単位」とは、高分子化合物中に１個以上存在する単位を意味する。
【００２１】
「ハロゲン原子」とは、フッ素原子、塩素原子、臭素原子又はヨウ素原子を示す。
【００２２】
「アミノ基」は、置換基を有していてもよく、置換アミノ基が好ましい。アミノ基が有する置換基としては、アルキル基、アリール基又は１価の複素環基が好ましい。
【００２３】
置換アミノ基としては、例えば、ジメチルアミノ基、ジエチルアミノ基等のジアルキルアミノ基、及びジフェニルアミノ基、ビス(4-メチルフェニル）アミノ基、ビス(4-tert-ブチルフェニル）アミノ基、ビス(3,5-ジ-tert-ブチルフェニル）アミノ基等のジアリールアミノ基が挙げられる。
【００２４】
「アルキル基」とは、直鎖、分岐及び環状のアルキル基を意味する。直鎖のアルキル基の炭素原子数は、通常１〜５０であり、好ましくは１〜３０であり、より好ましくは１〜２０である。分岐及び環状のアルキル基の炭素原子数は、通常３〜５０であり、好ましくは３〜３０であり、より好ましくは４〜２０である。当該アルキル基としては、例えば、メチル基、エチル基、n-プロピル基、イソプロピル基、n-ブチル基、イソブチル基、tert-ブチル基、n-ペンチル基、イソアミル基、2-エチルブチル基、n-ヘキシル基、シクロヘキシル基、n-ヘプチル基、シクロヘキシルメチル基、シクロヘキシルエチル基、n-オクチル基、2-エチルヘキシル基、3-n-プロピルヘプチル基、n-デシル基、3,7-ジメチルオクチル基、2-エチルオクチル基、2-n-ヘキシル-デシル基、n-ドデシル基等が挙げられる。
【００２５】
「アルキル基」は置換基を有していてもよく、当該置換基としては、例えば、ハロゲン原子（特にフッ素原子）、シアノ基、アリール基（当該アリール基は、アルキル基及びアルコキシ基からなる群から選ばれる１〜３個の置換基を有していてもよい）、１価の複素環基、アルコキシ基、アリールオキシ基、置換アミノ基等が挙げられる。「アルキル基」はこれらの置換基から選択される１〜２０個の置換基を有していてもよい。当該置換アルキル基としては、例えば、トリフルオロメチル基、ペンタフルオロエチル基、パーフルオロブチル基、パーフルオロヘキシル基、パーフルオロオクチル基、3-フェニルプロピル基、3-(4-メチルフェニル）プロピル基、3-(3,5-ジ-n-ヘキシルフェニル)プロピル基、6-エチルオキシヘキシル基等が挙げられる。
【００２６】
「アルコキシ基」とは、直鎖、分岐及び環状のアルコキシ基を意味する。直鎖のアルコキシ基の炭素原子数は、通常１〜４０であり、好ましくは１〜１０である。分岐及び環状のアルコキシ基の炭素原子数は、通常３〜４０であり、好ましくは４〜１０である。当該アルコキシ基としては、例えば、メトキシ基、エトキシ基、n-プロピルオキシ基、イソプロピルオキシ基、n-ブチルオキシ基、イソブチルオキシ基、tert-ブチルオキシ基、n-ペンチルオキシ基、n-ヘキシルオキシ基、シクロヘキシルオキシ基、n-ヘプチルオキシ基、n-オクチルオキシ基、2-エチルヘキシルオキシ基、n-ノニルオキシ基、n-デシルオキシ基、3,7-ジメチルオクチルオキシ基、ラウリルオキシ基等が挙げられる。
【００２７】
「アルコキシ基」は置換基を有していてもよく、当該置換基としては、例えば、ハロゲン原子（特にフッ素原子）、シアノ基、アリール基（当該アリール基は、アルキル基及びアルコキシ基からなる群から選ばれる１〜３個の置換基を有していてもよい）、１価の複素環基、アルコキシ基、アリールオキシ基、置換アミノ基等が挙げられる。「アルコキシ基」はこれらの置換基から選択される１〜１０個の置換基を有していてもよい。
【００２８】
「アリール基」とは、芳香族炭化水素から環を構成する炭素原子に直接結合する水素原子１個を除いた１価の基を意味する。アリール基の炭素原子数は、通常６〜６０であり、好ましくは６〜２０であり、より好ましくは６〜１０である。当該アリール基としては、例えば、フェニル基、1-ナフチル基、2-ナフチル基、1-アントラセニル基、2-アントラセニル基、9-アントラセニル基、1-ピレニル基、2-ピレニル基、4-ピレニル基、2-フルオレニル基、3-フルオレニル基、4-フルオレニル基等が挙げられる。
【００２９】
「アリール基」は置換基を有していてもよく、当該置換基としては、例えば、ハロゲン原子（特にフッ素原子）、シアノ基、アリール基（当該アリール基は、アルキル基及びアルコキシ基からなる群から選ばれる１〜３個の置換基を有していてもよい）、１価の複素環基、アルコキシ基、アリールオキシ基、置換アミノ基等が挙げられる。「アリール基」はこれらの置換基から選択される１〜１０個の置換基を有していてもよい。当該置換アリール基としては、例えば、2-フェニルフェニル基、3-フェニルフェニル基、4-フェニルフェニル基等が挙げられる。
【００３０】
「アリールオキシ基」とは、芳香族炭化水素から環を構成する炭素原子に直接結合する水素原子１個を酸素原子に置き換えた１価の基を意味する。アリールオキシ基の炭素原子数は、通常６〜６０であり、好ましくは６〜４８である。当該アリールオキシ基としては、例えば、フェノキシ基、1-ナフチルオキシ基、2-ナフチルオキシ基、1-アントラセニルオキシ基、9-アントラセニルオキシ基、1-ピレニルオキシ基等が挙げられる。
【００３１】
「アリールオキシ基」における「アリール」は置換基を有していてもよく、当該置換基としては、例えば、ハロゲン原子（特にフッ素原子）、シアノ基、アルキル基、アリール基（当該アリール基は、アルキル基及びアルコキシ基からなる群から選ばれる１〜３個の置換基を有していてもよい）、１価の複素環基、アルコキシ基、アリールオキシ基、置換アミノ基等が挙げられる。当該「アリール」はこれらの置換基から選択される１〜１０個の置換基を有していてもよい。当該置換アリールオキシ基としては、例えば、2−フェニルフェノキシ基、3−フェニルフェノキシ基、4−フェニルフェノキシ基等が挙げられる。
【００３２】
「アリーレン基」とは、芳香族炭化水素から環を構成する炭素原子に直接結合する水素原子２個を除いた２価の基を意味する。アリーレン基の炭素原子数は、通常６〜６０であり、好ましくは６〜３０であり、より好ましくは６〜１８である。当該アリーレン基としては、例えば、フェニレン基、ナフタレンジイル基、アントラセンジイル基、フェナントレンジイル基、ジヒドロフェナントレンジイル基、ナフタセンジイル基、フルオレンジイル基、ピレンジイル基、ペリレンジイル基、クリセンジイル基等が挙げられる。
【００３３】
「アリーレン基」は置換基を有していてもよく、当該置換基としては、例えば、ハロゲン原子（特にフッ素原子）、シアノ基、アルキル基、アリール基（当該アリール基は、アルキル基、アルコキシ基、フェニル基及びアルキルフェニル基からなる群から選ばれる１〜５個の置換基を有していてもよい）、１価の複素環基、アルコキシ基、アリールオキシ基、置換アミノ基、アルキレン基（ジメチレン基、トリメチレン基等）等が挙げられる。「アリーレン基」は、これらの置換基から選択される１〜５個の置換基を有していてもよい。当該置換基を有していてもよいアリーレン基として好ましくは、式(A-1)〜式(A-20)で表される基である。
【００３４】
2019054005.tif 000002
【００３５】
［式中、Ｒ及びＲaは、それぞれ独立に、水素原子、ハロゲン原子、シアノ基、アルキル基、アリール基（当該アリール基は、アルキル基、アルコキシ基、フェニル基及びアルキルフェニル基からなる群から選ばれる１〜５個の置換基を有していてもよい）、１価の複素環基、アルコキシ基、アリールオキシ基、置換アミノ基を表す。複数存在するＲ及びＲaは、各々、同一でも異なっていてもよい。隣接するＲa同士は互いに結合して、それぞれが結合する炭素原子と共に環を形成していてもよい。］
【００３６】
隣接するＲa同士が互いに結合して、それぞれが結合する炭素原子と共に環を形成する場合、当該２個のＲa同士が互いに結合した基としては、例えば、アルキレン基、2,2’-ビフェニレン基(当該2,2’-ビフェニレン基が、１〜５個のアルキル基を有していてもよい)等が挙げられる。
【００３７】
「ｐ価の複素環基」（ｐは、１以上の整数を表し、特に、ｐは１又は２である。）とは、複素環式化合物から、環を構成する炭素原子又はヘテロ原子に直接結合している水素原子のうちｐ個の水素原子を除いたｐ価の基を意味する。ｐ価の複素環基の中でも、芳香族複素環式化合物から、環を構成する炭素原子又はヘテロ原子に直接結合している水素原子のうちｐ個の水素原子を除いたｐ価の基である「ｐ価の芳香族複素環基」が好ましい。
【００３８】
「芳香族複素環式化合物」としては、例えば、オキサジアゾール、チアジアゾール、チアゾール、オキサゾール、チオフェン、ピロール、ホスホール、フラン、ピリジン、ピラジン、ピリミジン、トリアジン、ピリダジン、キノリン、イソキノリン、カルバゾール、ジベンゾシロール、ジベンゾホスホール等の複素環自体が芳香族性を示す化合物；フェノキサジン、フェノチアジン、ジベンゾボロール、ジベンゾシロール、ベンゾピラン等の複素環自体は芳香族性を示さなくとも、複素環に芳香環が縮合されている化合物；並びにそれらの化合物が複数結合した化合物のいずれをも意味する。
【００３９】
ｐ価の複素環基の炭素原子数は、通常２〜６０であり、好ましくは３〜２０である。
【００４０】
「ｐ価の複素環基」は置換基を有していてもよく、当該置換基としては、例えば、ハロゲン原子（特にフッ素原子）、シアノ基、アルキル基、アリール基（当該アリール基は、アルキル基、アルコキシ基、フェニル基及びアルキルフェニル基からなる群から選ばれる１〜５個の置換基を有していてもよい）、１価の複素環基、アルコキシ基、アリールオキシ基、置換アミノ基、アルキレン基（ジメチレン基、トリメチレン基等）等が挙げられる。「ｐ価の複素環基」はこれらの置換基から選択される１〜１０個の置換基を有していてもよい。
【００４１】
１価の複素環基の炭素原子数は、通常２〜６０であり、好ましくは、３〜２０であり、より好ましくは、４〜２０である。
【００４２】
「１価の複素環基」としては、例えば、チエニル基、ピロリル基、フリル基、ピリジル基、ピペリジル基、キノリル基、イソキノリル基、ピリミジニル基、トリアジニル基等が挙げられる。
【００４３】
「１価の複素環基」は置換基を有していてもよく、当該置換基としては、例えば、ハロゲン原子（特にフッ素原子）、シアノ基、アルキル基、アリール基（当該アリール基は、アルキル基、アルコキシ基、フェニル基及びアルキルフェニル基からなる群から選ばれる１〜５個の置換基を有していてもよい）、１価の複素環基、アルコキシ基、アリールオキシ基、置換アミノ基、アルキレン基（ジメチレン基、トリメチレン基等）等が挙げられる。「１価の複素環基」はこれらの置換基から選択される１〜５個の置換基を有していてもよい。
【００４４】
２価の複素環基の炭素原子数は、通常２〜６０であり、好ましくは３〜２０であり、より好ましくは４〜１５である。
【００４５】
「２価の複素環基」としては、例えば、ピリジン、ジアザベンゼン、トリアジン、アザナフタレン、ジアザナフタレン、カルバゾール、ジベンゾフラン、ジベンゾチオフェン、ジベンゾシロール、フェノキサジン、フェノチアジン、アクリジン、ジヒドロアクリジン、フラン、チオフェン、アゾール、ジアゾール、トリアゾール、オキサゾール、オキサジアゾール、チアゾール、チアジアゾール等の芳香族複素環式化合物から、環を構成する炭素原子又はヘテロ原子に直接結合している水素原子のうち２個の水素原子を除いた２価の基、及び当該２価の基からなる群から選ばれる複数（例えば、２〜４個）が結合した２価の基が挙げられる。
【００４６】
「２価の複素環基」は置換基を有していてもよく、当該置換基としては、例えば、ハロゲン原子（特にフッ素原子）、シアノ基、アルキル基、アリール基（当該アリール基は、アルキル基、アルコキシ基、フェニル基及びアルキルフェニル基からなる群から選ばれる１〜５個の置換基を有していてもよい）、１価の複素環基、アルコキシ基、アリールオキシ基、置換アミノ基、アルキレン基（ジメチレン基、トリメチレン基等）等が挙げられる。「２価の複素環基」はこれらの置換基から選択される１〜５個の置換基を有していてもよい。当該置換基を有していてもよい２価の複素環基として好ましくは、式(A-21)〜式(A-52)で表される基である。
【００４７】
2019054005.tif 000003
【００４８】
［式中、Ｒ及びＲaは、前記と同じ意味を表す。］
【００４９】
「置換基」とは、ハロゲン原子、シアノ基、アルキル基、アリール基、１価の複素環基、アルコキシ基、アリールオキシ基、アミノ基又は置換アミノ基を表す。
【００５０】
「架橋基」とは、式(B-1)〜式(B-17)で表される基を言う。
【００５１】
2019054005.tif 000004
【００５２】
［式中、これらの基は置換基を有していてもよい。］
【００５３】
２．液状組成物の製造方法
次に、本実施形態の液状組成物の製造方法について説明する。
【００５４】
本発明は、リン光発光材料及び有機溶媒を含む液状組成物の製造方法であって、
リン光発光材料を含む全溶質を有機溶媒に溶解させて混合液を調製する工程と、前記工程で得られた混合液を濾過器で濾過する工程とを含み、
前記濾過器が、ハウジング又はホルダーと、フッ素樹脂膜フィルターと、フィルターの支持部材とを備え、
前記ハウジング及びホルダーにおける前記混合液と接触する部分の材料が、金属のみ、あるいは、金属と、ガラス、フッ素樹脂、リン系酸化防止剤を含まないポリエチレン及びリン系酸化防止剤の酸化体を含まないポリエチレンからなる群から選ばれる少なくとも一種との混合物であり、
前記フィルターの支持部材における前記混合液と接触する部分の材料が、金属、ガラス、フッ素樹脂、リン系酸化防止剤を含まないポリエチレン及びリン系酸化防止剤の酸化体を含まないポリエチレンからなる群から選ばれる少なくとも一種である、製造方法である。
【００５５】
リン系酸化防止剤の酸化体として、例えば、下記式（１）： 
【００５６】
2019054005.tif 000005
【００５７】
（式中、Ａｒ１及びＡｒ２は、それぞれ独立に、フェニル基等のアリール基を示す。複数あるＡｒ２は、同一であっても異なっていてもよい。）で表される化合物、特に、下記式（２）：
【００５８】
2019054005.tif 000006
【００５９】
で表される化合物が挙げられる。
【００６０】
まず、リン光発光材料を有機溶媒に溶解させて混合液を作製する。
【００６１】
［リン光発光材料］
リン光発光材料は、低分子化合物と高分子化合物とに分類される。リン光発光材料は、架橋基を有していてもよい。
【００６２】
低分子化合物としては、例えば、イリジウム、白金又はユーロピウムを中心金属とする三重項発光錯体が挙げられる。
【００６３】
高分子化合物としては、前記三重項発光錯体から水素原子を１個以上取り除いてなる基を含み、更に、例えば、フェニレン基、ナフタレンジイル基、アントラセンジイル基、フルオレンジイルジイル基、フェナントレンジイル基、ジヒドロフェナントレンジイル基、式(X)で表される基、カルバゾールジイル基、フェノキサジンジイル基、フェノチアジンジイル基、アントラセンジイル基、ピレンジイル基等を含む高分子化合物が挙げられる。
【００６４】
なお、リン光発光材料の詳しい説明は、特開２０１６−０２９６３５号公報に記載のとおりである。
【００６５】
三重項発光錯体としては、赤色リン光錯体、青色リン光錯体、及び緑色リン光錯体が挙げられ、好ましくは青色リン光錯体、又は緑色リン光錯体であり、より好ましくは緑色リン光錯体である。なお、三重項発光錯体は、イリジウム錯体であることが好ましい。
【００６６】
三重項発光錯体としては、式Ir-1〜式Ir-5で表される金属錯体が好ましい。
【００６７】
2019054005.tif 000007
【００６８】
［式中、ＲD1〜ＲD8及びＲD11〜ＲD20は、それぞれ独立に、水素原子、アルキル基、アルコキシ基、アリール基、アリールオキシ基、１価の複素環基又はハロゲン原子を表し、これらの基は置換基を有していてもよい。−ＡD1---ＡD2−は、アニオン性の２座配位子を表し、ＡD1及びＡD2は、それぞれ独立に、イリジウム原子と結合する炭素原子、酸素原子又は窒素原子を表す。ｎD1は、１、２又は３を表し、ｎD2は、１又は２を表す。］
【００６９】
2019054005.tif 000008
【００７０】
［式中、ＲD21〜ＲD26及びＲD31〜ＲD37は、それぞれ独立に、水素原子、アルキル基、アルコキシ基、アリール基、アリールオキシ基、１価の複素環基又はハロゲン原子を表し、これらの基は置換基を有していてもよい。−ＡD1---ＡD2−は、アニオン性の２座配位子を表し、ＡD1及びＡD2は、それぞれ独立に、イリジウム原子と結合する炭素原子、酸素原子又は窒素原子を表す。ｎD1は、１、２又は３を表す。］
【００７１】
式Ir-1で表される三重項発光錯体において、ＲD1〜ＲD8の少なくとも１つは、好ましくは、式(Dend-A)で表される基である。
【００７２】
2019054005.tif 000009
【００７３】
［式中、ｍDA1、ｍDA2及びｍDA3は、それぞれ独立に、０以上の整数を表す。ＧDA1は、窒素原子、芳香族炭化水素基又は複素環基を表し、これらの基は置換基を有していてもよい。ＡｒDA1、ＡｒDA2及びＡｒDA3は、それぞれ独立に、アリーレン基又は２価の複素環基を表し、これらの基は置換基を有していてもよい。ＡｒDA1、ＡｒDA2及びＡｒDA3が複数ある場合、それらは同一でも異なっていてもよい。ＴDA2及びＴDA3は、それぞれ独立に、アリール基又は１価の複素環基を表し、これらの基は置換基を有していてもよい。］
【００７４】
ｍDA1、ｍDA2及びｍDA3は、通常10以下である。ｍDA1、ｍDA2及びｍDA3は、同一であることが好ましい。
【００７５】
ＧDA1は、好ましくは式(GDA-11)〜式(GDA-15)で表される基であり、これらの基は置換基を有していてもよい。
【００７６】
2019054005.tif 000010
【００７７】
［式中、＊１、＊２及び＊３は、各々、ＡｒDA1、ＡｒDA2及びＡｒDA3との結合を表す。ＲDAは、水素原子、アルキル基、アルコキシ基、アリール基又は１価の複素環基を表し、これらの基は置換基を有していてもよい。ＲDAが複数ある場合、それらは同一でも異なっていてもよい。］
【００７８】
ＲDAは、好ましくは水素原子、アルキル基又はアルコキシ基であり、より好ましくは水素原子又はアルキル基であり、これらの基は置換基を有していてもよい。
【００７９】
ＡｒDA1、ＡｒDA2及びＡｒDA3は、好ましくは式(ArDA-1)〜式(ArDA-3)で表される基である。
【００８０】
2019054005.tif 000011
【００８１】
［式中、ＲDAは前記と同じ意味を表す。ＲDBは、水素原子、アルキル基、アリール基又は１価の複素環基を表し、これらの基は置換基を有していてもよい。ＲDBが複数ある場合、それらは同一でも異なっていてもよい。］
【００８２】
ＴDA2及びＴDA3は、好ましくは式(TDA-1)〜式(TDA-3)で表される基である。
【００８３】
2019054005.tif 000012
【００８４】
［式中、ＲDA及びＲDBは前記と同じ意味を表す。］
【００８５】
式Ir-2において、好ましくはＲD11〜ＲD20の少なくとも１つは式(Dend-A)で表される基である。
【００８６】
式Ir-3において、好ましくはＲD1〜ＲD8及びＲD11〜ＲD20の少なくとも１つは式(Dend-A)で表される基である。
【００８７】
式Ir-4において、好ましくはＲD21〜ＲD26の少なくとも１つは式(Dend-A)で表される基である。
【００８８】
式Ir-5において、好ましくはＲD31〜ＲD37の少なくとも１つは式(Dend-A)で表される基である。
【００８９】
式(Dend-A)で表される基は、好ましくは式(Dend-A1)〜式(Dend-A3)で表される基である。
【００９０】
2019054005.tif 000013
【００９１】
［式中、Ｒp1、Ｒp2及びＲp3は、それぞれ独立に、アルキル基、アルコキシ基又はハロゲン原子を表す。Ｒp1及びＲp2が複数個存在する場合、それらは同一であっても異なっていてもよい。ｎｐ１は、０〜５の整数を表し、ｎｐ２は０〜３の整数を表し、ｎｐ３は０又は１を表す。複数存在するｎｐ１は、同一でも異なっていてもよい。］
【００９２】
ｎｐ１は、好ましくは０又は１であり、より好ましくは１である。ｎｐ２は、好ましくは０又は１であり、より好ましくは０である。ｎｐ３は好ましくは０である。
【００９３】
−ＡD1---ＡD2−で表されるアニオン性の２座配位子としては、例えば、下記式で表される配位子が挙げられる。
【００９４】
2019054005.tif 000014
【００９５】
［式中、＊は、Ｉｒと結合する部位を表す。］
【００９６】
三重項発光錯体としては、例えば、以下に示す金属錯体が挙げられる。
【００９７】
2019054005.tif 000015
【００９８】
2019054005.tif 000016
【００９９】
2019054005.tif 000017
【０１００】
リン光発光材料は、一種単独で用いても二種以上を併用してもよい。
【０１０１】
混合液には、リン光発光材料に加えて、リン光発光材料のホスト材料として、高分子化合物及び低分子化合物を配合することができる。混合液は、低分子化合物と、リン光発光材料から誘導される構成単位を含む高分子化合物とを有機溶媒に溶解させて調製してもよい。
【０１０２】
ホスト材料としては、当該技術分野でリン光発光材料のホスト材料として用いられる公知の高分子化合物及び低分子化合物（特に、高分子化合物）を広く使用することができる。なお、高分子化合物のホスト材料の詳しい説明は、例えば、特開２０１６−０２９６３５号公報に記載のとおりであり、低分子化合物のホスト材料の詳しい説明は、以下に記載の通りである。高分子化合物のホスト材料としては、フルオレンジイル基、フェニレン基等のアリーレン基、トリアジンジイル基等の２価の複素環基、芳香族アミン残基等を組み合わせて有する高分子化合物が好ましい。  
【０１０３】
＜低分子化合物のホスト材料＞
【０１０４】
低分子化合物のホスト材料としては、式（Ｈ−１）で表される化合物が好ましい。
【０１０５】
2019054005.tif 000018
【０１０６】
［式中、
ＡｒH1及びＡｒH2は、それぞれ独立に、アリール基又は１価の複素環基を表し、これらの基は置換基を有していてもよい。
ｎH1及びｎH2は、それぞれ独立に、０又は１を表す。ｎH1が複数存在する場合、それらは同一でも異なっていてもよい。複数存在するｎH2は、同一でも異なっていてもよい。
ｎH3は、０以上１０以下の整数を表す。
ＬH1は、アリーレン基、２価の複素環基、又は、−［Ｃ（ＲH11）2］ｎH11−で表される基を表し、これらの基は置換基を有していてもよい。ＬH1が複数存在する場合、それらは同一でも異なっていてもよい。ｎH11は、１以上１０以下の整数を表す。ＲH11は、水素原子、アルキル基、アルコキシ基、アリール基又は１価の複素環基を表し、これらの基は置換基を有していてもよい。複数存在するＲH11は、同一でも異なっていてもよく、互いに結合して、それぞれが結合する炭素原子とともに環を形成していてもよい。
ＬH2は、−Ｎ（ＲH21）−で表される基を表す。ＲH21は、水素原子、アルキル基、アリール基又は１価の複素環基を表し、これらの基は置換基を有していてもよい。］
【０１０７】
ＡｒH1及びＡｒH2は、フェニル基、フルオレニル基、スピロビフルオレニル基、ピリジル基、ピリミジニル基、トリアジニル基、ジベンゾチエニル基、ジベンゾフリル基、カルバゾリル基、アザカルバゾリル基、インドロカルバゾリル基、インデノカルバゾリル基又はジアザカルバゾリル基であることが好ましく、フェニル基、フルオレニル基、スピロビフルオレニル基、ジベンゾチエニル基、ジベンゾフリル基、カルバゾリル基、インドロカルバゾリル基又はインデノカルバゾリル基であることがより好ましく、フェニル基、カルバゾリル基、インドロカルバゾリル基又はインデノカルバゾリル基であることがさらに好ましく、これらの基は置換基を有していてもよい。
【０１０８】
ＡｒH1及びＡｒH2が有していてもよい置換基としては、ハロゲン原子、アルキル基、アルコキシ基、アリール基、１価の複素環基又は置換アミノ基が好ましく、アルキル基、アリール基又は１価の複素環基がより好ましく、アルキル基又はアリール基が更に好ましく、アルキル基が特に好ましく、これらの基は更に置換基を有していてもよい。
【０１０９】
ｎH1は、好ましくは１である。ｎH2は、好ましくは０である。
ｎH3は、通常、０以上１０以下の整数であり、好ましくは０以上５以下の整数であり、更に好ましくは１以上３以下の整数であり、特に好ましくは１である。
ｎH11は、好ましくは１以上５以下の整数であり、より好ましく１以上３以下の整数であり、更に好ましく１である。
【０１１０】
ＲH11は、水素原子、アルキル基、アリール基又は１価の複素環基であることが好ましく、水素原子又はアルキル基であることがより好ましく、これらの基は置換基を有していてもよい。
【０１１１】
ＬH1は、アリーレン基又は２価の複素環基であることが好ましく、これらの基は更に置換基を有していてもよい。
【０１１２】
ＬH1は、好ましくは、ベンゼン、フルオレン、スピロビフルオレン、フェナントレン、ジヒドロフェナントレン、ピリジン、ジアザベンゼン、トリアジン、アザナフタレン、ジアザナフタレン、カルバゾール、ジベンゾフラン、ジベンゾチオフェン、フェノキサジン又はフェノチアジンから、環を構成する炭素原子又はヘテロ原子に直接結合している水素原子のうち２個の水素原子を除いた２価の基であり、より好ましくは、ベンゼン、フルオレン、スピロビフルオレン、ピリジン、ジアザベンゼン、トリアジン、カルバゾール、ジベンゾフラン又はジベンゾチオフェンから、環を構成する炭素原子又はヘテロ原子に直接結合している水素原子のうち２個の水素原子を除いた２価の基であり、トリアジン、ジベンゾフラン又はジベンゾチオフェンから、環を構成する炭素原子又はヘテロ原子に直接結合している水素原子のうち２個の水素原子を除いた２価の基であり、これらの基は置換基を有していてもよい。
【０１１３】
ＬH1が有していてもよい置換基の例及び好ましい範囲は、ＡｒH1及びＡｒH2が有していてもよい置換基の例及び好ましい範囲と同じである。
【０１１４】
ＲH21は、アリール基又は１価の複素環基であることが好ましく、これらの基は置換基を有していてもよい。
ＲH21で表されるアリール基及び１価の複素環基の定義及び例は、ＡｒH1及びＡｒH2で表されるアリール基及び１価の複素環基の定義及び例と同様である。
ＲH21が有していてもよい置換基の定義及び例は、ＡｒH1及びＡｒH2が有していてもよい置換基の定義及び例と同様である。
【０１１５】
式（Ｈ−１）で表される化合物は、式（Ｈ−２）で表される化合物であることが好ましい。
【０１１６】
2019054005.tif 000019
【０１１７】
［式中、ＡｒH1、ＡｒH2、ｎH3及びＬH1は、前記と同じ意味を表す。］
【０１１８】
式（Ｈ−１）で表される化合物としては、例えば、下記式で表される化合物が挙げられる。なお、式中、Ｚは、−Ｎ＝で表される基、又は、−ＣＨ＝で表される基を表す。
【０１１９】
2019054005.tif 000020
【０１２０】
2019054005.tif 000021
【０１２１】
2019054005.tif 000022
【０１２２】
式（Ｈ−１）で表される化合物は、Ａｌｄｒｉｃｈ、Ｌｕｍｉｎｅｓｃｅｎｃｅ  Ｔｅｃｈｎｏｌｏｇｙ Ｃｏｒｐ．等から入手可能である。その他には、例えば、国際公開第２００７／０６３７５４号、国際公開第２００８／０５６７４６号、国際公開第２０１１／０３２６８６号、国際公開第２０１２／０９６２６３号、特開２００９−２２７６６３号公報、特開２０１０−２７５２５５号公報等に記載されている方法に従って合成することができる。
【０１２３】
ホスト材料は、一種単独で用いても二種以上を併用してもよい。
【０１２４】
混合液には、リン光発光材料、必要に応じて配合される高分子化合物又は低分子化合物に加えて、当該技術分野において通常使用される添加剤を添加することができる。添加剤として、非リン酸系酸化防止剤等が挙げられる。非リン酸系酸化防止剤には、ラジカル連鎖禁止剤、過酸化物分解剤等がある。好ましいラジカル連鎖禁止剤の例としては、特開２０１５−６３６６２号公報に記載されている、芳香族アミン系ラジカル連鎖禁止剤、モノフェノール系ラジカル連鎖禁止剤、ビスフェノール系ラジカル連鎖禁止剤等が挙げられる。
【０１２５】
添加剤は、一種単独で用いても二種以上を併用してもよい。添加剤を配合する場合、その配合量は、素子特性等に影響を及ぼさない程度に適宜調整すればよい。
【０１２６】
本発明で使用する有機溶媒としては、固形分（リン光発光材料、必要により高分子化合物、又はリン光発光材料から誘導される構成単位を含む高分子化合物）を溶解又は均一に分散できる溶媒が好ましい。このような有機溶媒として、例えば、炭化水素系溶媒、一価アルコール系溶媒、多価アルコール系溶媒、エステル系溶媒、ケトン系溶媒、エーテル系溶媒、窒素原子を含む溶媒、硫黄原子を含む溶媒等が挙げられる。
【０１２７】
炭化水素系溶媒としては、例えば、ｎ−オクタン、ｎ−ノナン、ｎ−デカン、ｎ−ウンデカン、ｎ−ドデカン、ｎ−トリデカン、ｎ−テトラデカン、２−メチルヘプタン、３−メチルヘプタン、４−メチルヘプタン、２，２−ジメチルヘキサン、２，３−ジメチルヘキサン、２，４−ジメチルヘキサン、２，５−ジメチルヘキサン、３，３−ジメチルヘキサン、３−エチルヘキサン、２，２，４−トリメチルペンタン、２−メチルオクタン、２−メチルノナン、２−メチルデカン、２−メチルウンデカン、２−メチルドデカン、２−メチルトリデカン、メチルシクロヘキサン、エチルシクロヘキサン、１，１−ジメチルシクロヘキサン、１，２−ジメチルシクロヘキサン、シクロヘプタン、メチルシクロヘプタン、ビシクロヘキシル、デカリン等の脂肪族炭化水素系溶媒；トルエン、エチルベンゼン、ｎ−プロピルベンゼン、ｎ−ブチルベンゼン、ｎ−ペンチルベンゼン、ｎ−ヘキシルベンゼン、ｎ−ヘプチルベンゼン、ｎ−オクチルベンゼル、ｎ−ノニルベンゼン、ｎ−デシルベンゼン、ｎ−ウンデシルベンゼン、ｎ−ドデシルベンゼン、イソプロピルベンゼン、イソブチルベンゼン、sec−ブチルベンゼン、tert−ブチルベンゼン、イソペンチルベンゼン、イソヘキシルベンゼン、イソオクチルベンゼン、イソノニルベンゼン、イソデシルベンゼン、イソウンデシルベンゼン、イソドデシルベンゼン、シクロペンチルベンゼン、２−メチルシクロペンチルベンゼン、３−メチルシクロペンチルベンゼン、シクロヘキシルベンゼン、ｏ−キシレン、ｍ−キシレン、ｐ−キシレン、１，２，３−トリメチルベンゼン、１，２，４−トリメチルベンゼン、１，３，５−トリメチルベンゼン（メシチレン）、ｏ−エチルメチルベンゼン、ｍ−エチルメチルベンゼン、ｐ−エチルメチルベンゼン、ｏ−ジエチルベンゼン、ｍ−ジエチルベンゼン、ｐ−ジエチルベンゼン、１，２−ジ−ｎ−プロピルベンゼン、１，３−ジ−ｎ−プロピルベンゼン、１，４−ジ−ｎ−プロピルベンゼン、１，２−ジイソプロピルベンゼン、１，３−ジイソプロピルベンゼン、１，４−ジイソプロピルベンゼン等の芳香族炭化水素系溶媒が挙げられる。
【０１２８】
一価アルコール系溶媒としては、例えば、１−ヘキサノール、１−ヘプタノール、１−オクタノール、１−ノナノール、１−デカノール、１−ウンデカノール、１−ドデカノール、２−ヘキサノール、２−ヘプタノール、２−オクタノール、２−ノナノール、２−デカノール、２−ウンデカノール、２−ドデカノール、シクロペンタノール、シクロヘキサノール、シクロヘキシルメタノール、メチルシクロヘキサノール、ジメチルシクロヘキサノール等の脂肪族アルコール系溶媒；ベンジルアルコール等の芳香族アルコール系溶媒が挙げられる。
【０１２９】
多価アルコール系溶媒としては、例えば、グリコール類、グリコールモノエーテル類等の２価アルコール系溶媒；グリセリン等の３価アルコール系溶媒が挙げられる。前記グリコール類としては、エチレングリコール、プロピレングリコール、ジエチレングリコール、トリエチレングリコール、ジプロピレングリコール、トリプロピレングリコール、ネオペンチルグリコール、１，３−ブタンジオール、１，４−ブタンジオール、１，５−ペンタンジオール、１，６−ヘキサンジオール等が挙げられる。前記グリコールモノエーテル類としては、ジエチレングリコールモノメチルエーテル、トリエチレングリコールモノメチルエーテル、エチレングリコールモノ−２−エチルヘキシルエーテル、エチレングリコールモノメチルエーテル、エチレングリコールモノエチルエーテル、エチレングリコールモノブチルエーテル、エチレングリコールモノヘキシルエーテル、エチレングリコールモノベンジルエーテル、プロピレングリコールモノエチルエーテル、プロピレングリコールモノメチルエーテル等が挙げられる。
【０１３０】
エステル系溶媒としては、例えば、酢酸ｎ−ブチル、酢酸ｎ−ペンチル、酢酸ｎ−ヘキシル、酢酸ｎ−オクチル、プロピオン酸ｎ−プロピル、プロピオン酸ｎ−ブチル、プロピオン酸ｎ−ペンシル、プロピオン酸ｎ−ヘキシル、乳酸メチル、乳酸エチル、ピルビン酸メチル、ピルビン酸エチル、シュウ酸ジメチル、シュウ酸ジエチル、コハク酸ジメチル、コハク酸ジエチル、マロン酸ジメチル、マロン酸ジエチル、酢酸フェニル、酢酸ベンジル、プロピオン酸フェニル、プロピオン酸ベンジル等の脂肪族エステル系溶媒；安息香酸メチル、安息香酸エチル、安息香酸ｎ−プロピル、安息香酸イソプロピル、安息香酸ｎ−ブチル、安息香酸tert−ブチル、安息香酸ｎ−ペンチル、安息香酸ｎ−ヘキシル、フタル酸ジメチル、フタル酸ジエチル等の芳香族エステル系溶媒が挙げられる。
【０１３１】
エーテル系溶媒としては、例えば、ジエチレングリコールジメチルエーテル、ジエチレングリコールジエチルエーテル、トリエチレングリコールジメチルエーテル、テトラエチレングリコールジメチルエーテル、ジブチルエーテル、ジオキサン、テトラヒドロフラン等の脂肪族エーテル系溶媒；アニソール、エチルフェニルエーテル、ｎ−プロピルフェニルエーテル、イソプロピルフェニルエーテル、ｎ−ブチルフェニルエーテル、ｎ−ペンチルフェニルエーテル、ｎ−ヘキシルフェニルエーテル、ｎ−ヘプチルフェニルエーテル、ｎ−オクチルフェニルエーテル、２−メチルアニソール、３−メチルアニソール、４−メチルアニソール、２−エチルアニソール、４−エチルアニソール、４−ｎ−プロピルアニソール、４−イソプロピルアニソール、４−ｎ−ブチルアニソール、４−ｔ−ブチルアニソール、ｎ−ペンチルアニソール、ｎ−ヘキシルアニソール、ｎ−ヘプチルアニソール、ｎ−オクチルアニソール、２，３−ジメチルアニソール、２，４−ジメチルアニソール、２，５−ジメチルアニソール、３，４−ジメチルアニソール、３，５−ジメチルアニソール、メチルエチルアニソール、ジエチルアニソール、２−エチルトリルエーテル、３−エチルトリルエーテル、４−エチルトリルエーテル、３−ｎ−プロピルトリルエーテル、３−イソプロピルトリルエーテル、ｎ−ブチルトリルエーテル、ｎ−ペンチルトリルエーテル、ｎ−ヘキシルトリルエーテル、ｎ−ヘプチルトリルエーテル、ｎ−オクチルトリルエーテル、ｎ−プロピルシリルエーテル、ｎ−ブチルシリルエーテル、２，３−ジメトキシトルエン、２，４−ジメトキシトルエン、２，５−ジメトキシトルエン、３，４−ジメトキシトルエン、３，５−ジメトキシトルエン、２−メトキシ−３−エトキシトルエン、２，３−ジエトキシトルエン、１，４−ジメトキシ−２，５−ジメチルベンゼン、１，４−ジエトキシ−２，５−ジメチルベンゼン等の芳香族−脂肪族エーテル系溶媒；ジフェニルエーテル（フェノキシベンゼン）、２−フェノキシトルエン、３−フェノキシトルエン、４−フェノキシトルエン、１−フェノキシ−３，５−ジメチルベンゼン等の芳香族−芳香族エーテル系溶媒が挙げられる。
【０１３２】
ケトン系溶媒としては、例えば、２−ペンタノン、３−ペンタノン、３−メチル−２−ブタノン、２−ヘキサノン、３−ヘキサノン、３−メチル−２−ペンタノン、４−メチル−２−ペンタノン、２−メチル−３−ペンタノン、２−ヘプタノン、３−ヘプタノン、４−ヘプタノン、ジイソプロピルケトン、ジイソブチルケトン、シクロペンタノン、シクロヘキサノン、メチルシクロペンタノン、メチルシクロヘキサノン等の脂肪族ケトン；アセトフェノン等の脂肪族芳香族ケトン等が挙げられる。
【０１３３】
窒素原子を含む溶媒としては、例えば、アセトアミド、ｎ−メチルピロリドン、２−ピロリドン、Ｎ，Ｎ−ジメチルアセトアミド、Ｎ，Ｎ−ジメチルホルムアミド、Ｎ，Ｎ−ジイソプロピルエチルアミン等が挙げられる。
【０１３４】
硫黄原子を含む溶媒としては、例えば、チオジグリコール、スルホラン、ジメチルスルホキシド等が挙げられる。
【０１３５】
有機溶媒は、１種単独で用いても２種以上を併用してもよい。
【０１３６】
有機溶媒の沸点の範囲は、作業性等を考慮して適宜決めればよく、通常、１００℃〜３３０℃、好ましくは１２０℃〜３２０℃、より好ましくは１６０℃〜３００℃である。膜の平坦性を向上させるために、沸点の異なる有機溶媒を組み合わせて使用してもよい。
【０１３７】
有機溶媒は、リン光材料及びホスト材料に対して適切な溶解度を持っていることが望ましく、通常0.01質量%以上、特には0.1質量%以上の溶解度があることが望ましい。溶解度は単独溶媒で上記の溶解度を持つことは必ずしも必要ではなく、単独溶媒で溶解度が0.01質量%未満であったとしても、他の溶媒を併用した混合溶媒において通常0.01質量%以上、好ましくは0.1質量%以上の溶解度があればよい。
【０１３８】
上記有機溶媒の中で、芳香族炭化水素系溶媒等の炭化水素系溶媒；多価アルコール系溶媒等のアルコール系溶媒；芳香族エステル系溶媒等のエステル系溶媒；脂肪族エーテル系溶媒、芳香族−脂肪族エーテル系溶媒、芳香族−芳香族エーテル系溶媒等のエーテル系溶媒；及びケトン系溶媒が好ましく、芳香族炭化水素系溶媒、芳香族エステル系溶媒、脂肪族エーテル系溶媒、芳香族−脂肪族エーテル系溶媒、及び芳香族−芳香族エーテル系溶媒がより好ましい。
【０１３９】
有機溶媒は、不純物を含まないことが望ましい。
【０１４０】
不純物として、例えば、金属、金属イオン、ハロゲン、過酸化物、リン酸系酸化防止剤、リン酸系酸化防止剤の酸化体等が挙げられる。
【０１４１】
金属又は金属イオンは、有機溶媒中に不純物として存在し、発光素子中に残留すると、短絡、輝点、暗点などの原因となる可能性がある。よって、有機溶媒中の金属又は金属イオンの含有量は、10ppm以下（質量基準）であることが好ましい。
【０１４２】
有機溶媒中に塩素、臭素、ヨウ素などのハロゲンを含む不純物が存在し、素子中に残留すると素子特性に影響を与えることがある。よって、有機溶媒に含まれる、ハロゲンを含む不純物は100ppm以下（質量基準）であることが好ましい。
【０１４３】
有機溶媒中に過酸化物が存在すると、リン光発光材料又はホスト材料を劣化させ、発光素子の電流効率を低下させることがある。よって、有機溶媒中の過酸化物の含有量は、100ppm以下（質量基準）であることが好ましい。また、溶媒保管中に過酸化物が増加することを抑制するために、特開２０１５―６３６６２号に記載されているラジカル連鎖禁止剤を添加してもよい。
【０１４４】
リン酸系酸化防止剤、及びリン酸系酸化防止剤の酸化体（式（１）の化合物）は、極めて微量存在しても素子中に残留し素子寿命を低下させ得る。よって、リン酸系酸化防止剤、及びリン酸系酸化防止剤の酸化体の含有量は、溶媒量に対して、質量基準で、1ppm以下であることが好ましく、100ppb以下であることがより好ましい。
【０１４５】
有機溶媒は、上記不純物を除去するため、精製を行うことが望ましい。精製方法としては、通常、蒸留、精留、吸着剤による不純物の吸着除去などが挙げられる。これらを組み合わせて精製してもよい。精製操作における装置の接液部分には、上記不純物が溶出しない材料を使用することが好ましい。よって、装置の接液部分は、金属、ガラス、フッ素樹脂、リン酸系酸化防止剤及びリン酸系酸化防止剤の酸化体を含まないポリエチレンから選ばれる材料で構成されていることが好ましい。
【０１４６】
有機溶媒を保管する容器は、有機溶媒に対する耐久性を持ち、接液部分に上記不純物が溶出しない材料を使用することが好ましい。よって、有機溶媒を保管する容器は、金属、ガラス、フッ素樹脂、リン酸系酸化防止剤を含まないポリエチレン及びリン酸系酸化防止剤の酸化体を含まないポリエチレンから選ばれる材料で構成されていることが望ましい。
【０１４７】
さらに、有機溶媒を保管する容器は、密閉性、及び遮光性を有することが望ましい。
【０１４８】
有機溶媒の保管条件は、特に制限されず、通常、-5〜50℃で、通常、直射日光を避けて保管され、好ましくは暗所で保管される。
【０１４９】
有機溶媒の保管容器中の気相部は空気でもよいが、有機溶媒の保管容器中の酸素が10質量%以下となるように、窒素、アルゴンなどの不活性ガスで置換することが好ましい。
【０１５０】
リン光発光材料等の固形分を有機溶媒に溶解させる工程は、製造する液状組成物の量に応じて、ガラスのスクリュー管、ガラス瓶、ガラス製のフラスコ等のガラス製容器、金属性容器、フッ素樹脂製容器又はグラスライニング（GL）製の容器（例えば、反応釜）で行われる。溶解を速やかに行うためにマグネチックスターラー、攪拌翼等の攪拌手段により攪拌を行うことが好ましい。振とう機を用いて振とうさせてもよい。
【０１５１】
溶解操作は、大気下で行うことができる。取り扱う溶媒量が多い場合は、防災安全の観点から気相部を不活性ガスで置換し、酸素濃度10質量%以下とすることが好ましい。不活性ガスは、窒素ガス、及びアルゴンガスが好ましく、窒素ガスがより好ましい。
【０１５２】
溶解の際の温度は特に制限されず、通常、溶媒の融点から溶媒の沸点まで、好ましくは0〜60℃、より好ましくは5〜40℃である。30℃以上に加熱して溶解を促進してもよい。
【０１５３】
溶解時間は特に制限されず、通常、1分〜96時間である。溶解の確認を行って、溶解操作を終了することが望ましい。溶解の終了は目視、吸光度分析、クロマト分析、蒸発残渣量測定、比重測定、又は粘度測定の手法により確認することができる。目視、又はＵＶスペクトルの吸光度によって溶解の終了を確認することが好ましい。また、溶解の際に用いる容器、反応釜、配管等は、混合液中に金属、ハロゲン、リン系酸化防止剤、及びリン系酸化防止剤の酸化体が溶出しない材料を使用する必要があり、金属、ガラス、フッ素樹脂、並びにリン系酸化防止剤を含まないポリエチレン、及びリン系酸化防止剤の酸化体を含まないポリエチレンからなる群から選ばれる少なくとも一種を使用する。好ましい材料としては、ステンレス鋼、ほうけい酸ガラス、ポリテトラフルオロエチレン(PTEF)などの完全フッ素化樹脂、ポリクロロトリフルオロエチレン(CTFE),ポリフッ化ビニリデン(PVDF)、ポリフッ化ビニル(PVF)などの部分フッ素化樹脂；ペルフルオロアルコキシフッ素樹脂(PFA)、四フッ化エチレン・六フッ化プロピレン共重合体(FEP)、エチレン・四フッ化エチレン共重合体（ETFE）、エチレン・クロロトリフルオロエチレン共重合体（ECTFE）などのフッ素化樹脂共重合体；フッ化ビニリデン系フッ素ゴム(FKM)、テトラフルオロエチレン-プロピレン系フッ素ゴム(FEPM)、テトラフルオロエチレン-パーフルオロビニルエーテル系フッ素ゴム(FFKM)などのフッ素ゴム；並びにリン系酸化防止剤及びその酸化体を含まないポリエチレン等が挙げられる。ステンレス鋼、ほうけい酸ガラス、ポリテトラフルオロエチレン(PTEF)、ペルフルオロアルコキシフッ素樹脂(PFA)、四フッ化エチレン・六フッ化プロピレン共重合体(FEP)、エチレン・四フッ化エチレン共重合体（ETFE）、テトラフルオロエチレン-プロピレン系フッ素ゴム(FEPM)、及びテトラフルオロエチレン-パーフルオロビニルエーテル系フッ素ゴム(FFKM)がより好ましい。
【０１５４】
混合液中のリン光発光材料の含有量は、０．０１質量％〜１０質量％の範囲が好ましく、より好ましくは０．１質量％〜４質量％の範囲である。混合液中にホスト材料も含有させる場合、その含有量は、０．０１質量％〜１０質量％の範囲が好ましく、より好ましくは０．１質量％〜４質量％の範囲である。
【０１５５】
次に、前工程で作製した混合液を濾過器で濾過する。本発明において使用される濾過器の一例を示す模式図を図１に示す。濾過器１は、ハウジング２と、フッ素樹脂膜フィルター３と、フィルターの支持部材４とを備えている。あるいは、ホルダーと、フッ素樹脂膜フィルターと、フィルターの支持部材とを備えた濾過器を使用することもできる。
【０１５６】
前記ハウジング及びホルダーにおける前記混合液と接触する部分の材料は、金属のみ、あるいは、金属と、ガラス、フッ素樹脂、リン系酸化防止剤を含まないポリエチレン及びリン系酸化防止剤の酸化体を含まないポリエチレンからなる群から選ばれる少なくとも一種との混合物である。また、前記フィルターの支持部材における前記混合液と接触する部分の材料は、金属、ガラス、フッ素樹脂、リン系酸化防止剤を含まないポリエチレン及びリン系酸化防止剤の酸化体を含まないポリエチレンからなる群から選ばれる少なくとも一種である。このように、本発明で使用する濾過器は、濾過器を構成する部材からリン系酸化防止剤及びその酸化体が溶出することがないことが特徴である。
【０１５７】
前記ハウジング及びホルダーは、これらの前記混合液と接触する部分の材料が、金属のみ、あるいは、金属と、ガラス、フッ素樹脂、リン系酸化防止剤を含まないポリエチレン及びリン系酸化防止剤の酸化体を含まないポリエチレンからなる群から選ばれる少なくとも一種とを含んでいればよいが、ハウジング全体、及びホルダー全体が、前記材料で構成されていることが好ましい。金属、ガラス、フッ素樹脂、リン系酸化防止剤を含まないポリエチレン及びリン系酸化防止剤の酸化体を含まないポリエチレンとしては、上記の溶解の際に用いる容器、反応釜、配管等で挙げた材料と同様のものを使用することができる。前記ハウジング及びホルダーにおいて、導電性の観点から、金属は、ハウジング又はホルダー全質量中の４０質量％以上含まれることが好ましく、５０〜１００質量％含まれることがより好ましい。前記ハウジング及びホルダーにおける前記混合液と接触する部分の材料は、ステンレス鋼及びフッ素樹脂であることが好ましい。
【０１５８】
前記フィルターの支持部材における前記混合液と接触する部分の材料は、金属、ガラス、フッ素樹脂、リン系酸化防止剤を含まないポリエチレン及びリン系酸化防止剤の酸化体を含まないポリエチレンからなる群から選ばれる少なくとも一種であればよいが、前記フィルターの支持部材全体が、前記材料で構成されていることが好ましい。金属、ガラス、フッ素樹脂、リン系酸化防止剤を含まないポリエチレン及びリン系酸化防止剤の酸化体を含まないポリエチレンとしては、上記の溶解の際に用いる容器、反応釜、配管等で挙げた材料と同様のものを使用することができる。
【０１５９】
濾過方法は、特定の方法に限定されず、加圧方式、減圧方式、遠心方式及び自然濾過から選択することができる。液状組成物の製造の生産性の観点から、加圧方式、又は減圧方式が好ましく、加圧方式がより好ましい。
【０１６０】
加圧方式の場合、圧力をかける方法としては、ガスの圧力を利用して送液する方法、及びポンプを用いて加圧する方法の何れも使用することができる。使用するガスは液状組成物に対して不活性であれば特に制限はない。ガスとして、通常空気、窒素ガス、アルゴンガス及びこれらの混合ガスが使用され、窒素ガス、及びアルゴンガスが好ましい。加圧する際の圧力は１ｋＰａ以上が好ましい。フィルターが圧力に耐えられる限り、特に圧力の上限はないが、ガス又はポンプで圧力をかける場合は、最大５ＭＰａ、好ましくは１００ｋＰａ以下の圧力をかけて濾過を行う。接液部分の部材の材料は、耐圧性のフッ素樹脂、あるいはフッ素樹脂でコーティングされたゴム、金属等で構成されていることが好ましい。
【０１６１】
濾過を行う際の温度は、混合液の溶媒が凝固又は沸騰しない範囲内であれば特に制限されない。作業性の観点から５℃〜６０℃の範囲で濾過を行うことが好ましく、より好ましくは10℃〜40℃の範囲である。温度を一定に保持するために、配管、ホルダー、ハウジング等を外部から加温又は冷却してもよい。
【０１６２】
フィルターの孔径は、例えば、０．０１μｍ〜１０μｍの範囲のものを使用することができる。混合液中の固形分を充分に除去するためには、０．０２μｍ〜１μｍの範囲が好ましく、０．０３μｍ〜０．５μｍの範囲がより好ましい。
【０１６３】
フィルターの濾過面積は濾過する混合液の流量に応じて、例えば、０．０００１ｍ２／Ｌ〜１ｍ２／Ｌ、好ましくは０．００１ｍ２／Ｌ〜０．１ｍ２／Ｌの範囲となるように設定することが好ましい。
【０１６４】
濾過器を構成する部材の内、フィルターは固形物を除去し、かつ濾過した液状組成物への溶出を起さないようにするため、フッ素樹脂膜であることが好ましい。フッ素樹脂の中でもポリテトラフルオロエチレン（ＰＴＦＥ）、親水性ＰＴＦＥ、及びポリフッ化ビニリデンが好ましく、ＰＴＦＥ及びポリフッ化ビニリデンがより好ましい。
【０１６５】
フィルターを補強又は保持するサポート材の材料は、濾過した液状組成物への溶出を起こさないものから選択される。濾過器の形式がハウジングタイプの場合には、ガスケット、ワッシャ等の材料として、金属、フッ素樹脂、又はフッ素樹脂でコーティングされたゴムを用いることが好ましい。金属としてはステンレスがより好ましい。フッ素樹脂としてはPTEFなどの完全フッ素化樹脂；CTFE、PVDF、PVFなどの部分フッ素化樹脂；PFA、FEP、ETFE、ECTFEなどのフッ素化樹脂共重合体；FKM、FEPM、FFKMなどのフッ素ゴムがより好ましい。濾過器の形式がディスクタイプの場合には、フィルタフォルダ等の材料として、金属、又はフッ素樹脂を用いることが好ましい。金属としては、ステンレスがより好ましい。フッ素樹脂としてはPTEFなどの完全フッ素化樹脂；CTFE、PVDF、PVFなどの部分フッ素化樹脂；PFA、FEP、ETFE、ECTFEなどのフッ素化樹脂共重合体；FKM、FEPM、FFKMなどのフッ素ゴムがより好ましい。
【０１６６】
濾過器は、濾過器内で液漏れを防止するために、パッキンを有することが好ましい。濾過器がパッキンを有する場合、パッキンの材料としては、例えば、リン系酸化防止剤及びその酸化体の溶出を起こさないものを使用する。そのような部材としては、フッ素ゴム、PTFE、PFA等のフッ素樹脂製のＯリング、前記フッ素樹脂で被覆されたゴム製のＯリング等を使用することが好ましい。
【０１６７】
濾過器を用いて混合液を濾過する際、ハウジング及びホルダーの材料として金属を使用する。強度及び耐食性を有することから、ステンレスを用いることが好ましい。濾過器のハウジング及びホルダーとして金属製のものを使用するので、ハウジング及びホルダーを接地することが好ましい。接地することで流速帯電をより防止することができ、より安全に高い生産性で液状組成物を製造することが可能となる。  
【０１６８】
濾過器としては、例えば、以下の製品が挙げられる。
ハウジングと、フィルターの支持部材とを兼ね備えた部材であるADVANTEC製ステンレスシリンジホルダー：KS-13、KS-25、KS-25RA、又は、PTFEホルダー：KSP-47-TF、KSP-90-TF、KSP-142-TF、KSP-293-TF等に、フッ素樹脂膜フィルターとしてADVANTEC製PTFEタイプメンブレンフィルターT010A-、T020A-、T050A-、又は、T080A-シリーズを組み合わせた濾過器、或いは、ハウジングとしてADVANTEC製１本用ステンレスハウジング：1TS、1TS-2、1TS-B、1TS-2B、1TM-1S-MV、1TM-2S-MV、又は、ポール製ステンレスハウジング：A01シリーズ等に、フッ素樹脂膜フィルターと、フィルターの支持部材とを兼ね備えた部材としてADVANTEC製カートリッジフィルター：オールフッ素樹脂カートリッジフィルター：TCFタイプ、又は、ポール製カートリッジフィルター：ウルチクリーンシリーズを組み合わせた濾過器等が挙げられる。
【０１６９】
濾過器を用いて混合液を濾過し、混合液に含まれる固形分を除去することにより、液状組成物を塗布して発光層を形成する際の塗布ムラ又はノズルの目詰まりを防止することができる。混合液中の固形分の除去効率を高めるため、一旦濾過した濾液を新しい濾過器に通してさらに濾過してもよいし、濾過器を通過した濾液を再度同じ濾過器に戻して繰り返し濾過してもよい。
【０１７０】
濾過後の液状組成物において固形分が除去されているかどうかの確認は、光散乱による粒子数計測により行うことができる。
【０１７１】
濾過した液状組成物は保管のため、容器に充填する。容器の材料は、リン系酸化防止剤及びその酸化体が液状組成物へ溶出しないものが好ましい。このような容器として、内壁をフッ素系樹脂でコーティングした樹脂製ボトル、ガラス容器等を使用することができる。容器への充填は濾過器から直接行ってもよいし、濾過器から一旦別容器に受けた後、容器へ移してもよい。
【０１７２】
上記製造方法により得られた液状組成物は、従来公知の方法によって画素電極上に塗布することができる。塗布方法としては、例えば、スピンコート法、キャスティング法、マイクログラビアコート法、グラビアコート法、バーコート法、ロールコート法、ワイアーバーコート法、ディップコート法、スプレーコート法、スクリーン印刷法、フレキソ印刷法、オフセット印刷法、インクジェット法、ノズルプリント法等が挙げられる。パターン形成及び多色の塗り分けが容易であるという点で、スクリーン印刷法、フレキソ印刷法、オフセット印刷法、インクジェット法、ノズルプリント法等の印刷法が好ましい。
【０１７３】
液状組成物の粘度は、塗布方法を考慮して適宜決定すればよい。インクジェット法等のように液状組成物が吐出装置を経由する印刷法に液状組成物を適用する場合には、吐出後の目詰まり又は飛行曲がりを防止するために、２５℃において１〜２０ｍＰａ・ｓの範囲であることが好ましい。
【０１７４】
本発明の製造方法により得られた液状組成物は、インクジェット法、ノズルプリント法等の印刷法を用いた有機エレクトロルミネッセンス素子（以下、「発光素子」という場合もある。）の作製に好適である。  
【０１７５】
＜発光素子＞
発光素子は、陽極及び陰極からなる電極と、該電極間に設けられた発光層とを有する。発光層は、本発明の製造方法により得られた液状組成物を塗布することにより形成することが好ましい。
【０１７６】
［層構成］
発光素子は、正孔輸送層、正孔注入層、電子輸送層及び電子注入層からなる群から選ばれる少なくとも１種の層を更に有していてもよい。これらの層は、各々、後述する正孔輸送材料、正孔注入材料、電子輸送材料、及び電子注入材料を含有する。
【０１７７】
発光素子は、正孔注入性及び正孔輸送性の観点からは、陽極と発光層との間に、正孔注入層及び正孔輸送層の少なくとも１層を有することが好ましく、電子注入性及び電子輸送性の観点からは、陰極と発光層との間に、電子注入層及び電子輸送層の少なくとも１層を有することが好ましい。
【０１７８】
発光素子における正孔輸送層、電子輸送層、正孔注入層及び電子注入層の形成方法としては、低分子化合物を用いる場合、例えば、粉末からの真空蒸着法、溶液又は溶融状態からの成膜による方法が挙げられ、高分子化合物を用いる場合、例えば、溶液又は溶融状態からの成膜による方法が挙げられる。
【０１７９】
積層する層の順番、数、及び、厚みは、発光効率及び素子寿命を勘案して調整すればよい。
【０１８０】
［正孔輸送材料］
正孔輸送材料は、低分子化合物と高分子化合物とに分類され、高分子化合物が好ましく、架橋基を有する高分子化合物がより好ましい。
【０１８１】
高分子化合物としては、例えば、ポリビニルカルバゾール及びその誘導体；側鎖又は主鎖に芳香族アミン構造を有するポリアリーレン及びその誘導体が挙げられる。高分子化合物は、電子受容性部位が結合された化合物でもよい。電子受容性部位としては、例えば、フラーレン、テトラフルオロテトラシアノキノジメタン、テトラシアノエチレン、トリニトロフルオレノン等が挙げられ、好ましくはフラーレンである。
【０１８２】
正孔輸送材料は、一種単独で用いても二種以上を併用してもよい。
【０１８３】
［電子輸送材料］
電子輸送材料は、低分子化合物と高分子化合物とに分類される。電子輸送材料は、架橋基を有していてもよい。
【０１８４】
低分子化合物としては、例えば、8-ヒドロキシキノリンを配位子とする金属錯体、オキサジアゾール、アントラキノジメタン、ベンゾキノン、ナフトキノン、アントラキノン、テトラシアノアントラキノジメタン、フルオレノン、ジフェニルジシアノエチレン、及び、ジフェノキノン、並びに、これらの誘導体が挙げられる。
【０１８５】
高分子化合物としては、例えば、ポリフェニレン、ポリフルオレン、及び、これらの誘導体が挙げられる。高分子化合物は、金属でドープされていてもよい。
【０１８６】
電子輸送材料は、一種単独で用いても二種以上を併用してもよい。
【０１８７】
［正孔注入材料及び電子注入材料］
正孔注入材料及び電子注入材料は、各々、低分子化合物と高分子化合物とに分類される。正孔注入材料及び電子注入材料は、架橋基を有していてもよい。
【０１８８】
低分子化合物としては、例えば、銅フタロシアニン等の金属フタロシアニン；カーボン；モリブデン、タングステン等の金属酸化物；フッ化リチウム、フッ化ナトリウム、フッ化セシウム、フッ化カリウム等の金属フッ化物等が挙げられる。
【０１８９】
高分子化合物としては、例えば、ポリアニリン、ポリチオフェン、ポリピロール、ポリフェニレンビニレン、ポリチエニレンビニレン、ポリキノリン、及び、ポリキノキサリン、並びに、これらの誘導体；芳香族アミン構造を主鎖又は側鎖に含む重合体等の導電性高分子が挙げられる。
【０１９０】
正孔注入材料及び電子注入材料は、各々、一種単独で用いても二種以上を併用してもよい。
【０１９１】
［イオンドープ］
正孔注入材料又は電子注入材料が導電性高分子を含む場合、導電性高分子の電気伝導度は、好ましくは、１×10-5S/cm〜１×103S/cmである。導電性高分子の電気伝導度をかかる範囲とするために、導電性高分子に適量のイオンをドープすることができる。
【０１９２】
ドープするイオンの種類は、正孔注入材料であればアニオン、電子注入材料であればカチオンである。アニオンとしては、例えば、ポリスチレンスルホン酸イオン、アルキルベンゼンスルホン酸イオン、樟脳スルホン酸イオン等が挙げられる。カチオンとしては、例えば、リチウムイオン、ナトリウムイオン、カリウムイオン、テトラブチルアンモニウムイオン等が挙げられる。
【０１９３】
ドープするイオンは、一種のみでも二種以上でもよい。
【０１９４】
［基板又は電極］
発光素子における基板は、電極を形成することができ、かつ、有機層を形成する際に化学的に変化しない基板であればよい。このような基板として、例えば、ガラス、プラスチック、シリコン等の材料からなる基板が挙げられる。不透明な基板の場合には、基板から最も遠くにある電極が透明又は半透明であることが好ましい。
【０１９５】
陽極の材料としては、例えば、導電性の金属酸化物、半透明の金属等が挙げられ、好ましくは、酸化インジウム、酸化亜鉛、酸化スズ；インジウム・スズ・オキサイド(ITO)、インジウム・亜鉛・オキサイド等の導電性化合物；銀とパラジウムと銅との複合体(APC)；NESA、金、白金、銀、銅等である。
【０１９６】
陰極の材料としては、例えば、リチウム、ナトリウム、カリウム、ルビジウム、セシウム、ベリリウム、マグネシウム、カルシウム、ストロンチウム、バリウム、アルミニウム、亜鉛、インジウム等の金属；それらのうち２種以上の合金；それらのうち１種以上と、銀、銅、マンガン、チタン、コバルト、ニッケル、タングステン、及び錫のうち１種以上との合金；並びに、グラファイト及びグラファイト層間化合物が挙げられる。合金としては、例えば、マグネシウム−銀合金、マグネシウム−インジウム合金、マグネシウム−アルミニウム合金、インジウム−銀合金、リチウム−アルミニウム合金、リチウム−マグネシウム合金、リチウム−インジウム合金、カルシウム−アルミニウム合金等が挙げられる。
陽極及び陰極は、各々、２層以上の積層構造としてもよい。
【実施例】
【０１９７】
以下、本発明を実施例によりさらに詳しく説明するが、本発明はこれらの例に何ら限定されるものではない。
【０１９８】
＜合成例１＞
（発光材料Ａの合成）
国際公開第2009/131255号の合成例５に従って、下記式で表される発光材料Ａを合成した。
【０１９９】
2019054005.tif 000023
【０２００】
＜合成例２＞
（高分子化合物Ｂの合成）
特開2012-036388号公報の実施例２に従って、高分子化合物Ｂを合成した。高分子化合物Ｂは、単量体の仕込み比から以下の繰り返し単位及びモル比率を有し、式（ＰＡ１）で表される繰り返し単位と式（ＰＢ１）で表される繰り返し単位とが交互に重合した高分子化合物と推定される。高分子化合物Ｂの重量平均分子量（Mw）及び数平均分子量（Mn）を、それぞれポリスチレンを標準物質とするGPC分析により測定したところ、Mwは2.3×105であり、Mnは1.0×105であった。
【０２０１】
2019054005.tif 000024
【０２０２】
＜合成例３＞
（高分子化合物Ｃの合成）
特開2013-047315の合成例３（高分子化合物３の合成）に従って、高分子化合物Ｃを合成した。高分子化合物Ｃは、単量体の仕込み比から以下の繰り返し単位及びモル比率を有し、式（ＰＡ２）で表される繰り返し単位と式（ＰＢ２）で表される繰り返し単位とが交互に重合した高分子化合物と推定される。高分子化合物ＣのMw及びMnを、合成例２と同様にして測定したところ、Mwは3.3×105であり、Mnは6.2×104であった。
【０２０３】
2019054005.tif 000025
【０２０４】
＜合成例４＞
（低分子化合物Ｄの合成）
特開２０１０−１８９６３０号公報の合成例１０（電子輸送材料ＥＴ−Ａの合成）に記載の方法に従って、下記式で表される低分子化合物Ｄを合成した。
【０２０５】
2019054005.tif 000026
【０２０６】
（低分子化合物Ｅ）
下記式で表される低分子化合物Ｅは、Ｌｕｍｉｎｅｓｃｅｎｃｅ  Ｔｅｃｈｎｏｌｏｇｙ社より購入した。
【０２０７】
2019054005.tif 000027
【０２０８】
＜合成例５＞
（低分子化合物Ｆの合成）
国際公開第２０１０／１３６１０９号の例３７に記載の方法に従って、下記式で表される低分子化合物Ｆを合成した。
【０２０９】
2019054005.tif 000028
【０２１０】
＜実施例１＞
（液状組成物の調製）
発光材料Ａを4.2質量部、高分子化合物Ｂを4.2質量部、２，６−ジ−ｔｅｒｔ−ブチル−４−メチルフェノール１００ｐｐｍ（質量基準）含有するシクロヘキシルベンゼンを784質量部、及び２，６−ジ−ｔ−ブチル−４−メチルフェノール１００ｐｐｍ含有する４−メチルアニソールを202質量部混合して溶解させ、液状組成物ａを調製した。
【０２１１】
ADVANTEC社製のステンレスシリンジホルダーKS-13（接液部材料は、SUS316（ステンレス）、SUS304（ステンレス）、及びPTFEで構成）に、ADVANTEC社製のPTFEタイプメンブレンフィルターT050A013A（材料PTFE、孔径0.50μm、フィルター径13mm）を取り付けた濾過器と、ルアーロック付ガラスシリンジとを用いて、3.0mLの液状組成物ａを5時間かけて濾過し、液状組成物ｂを得た。
【０２１２】
（素子評価）
スパッタ法により45nmの厚みでITO膜を付けたガラス基板に、正孔注入材料としてＮＤ−３２０２（日産化学工業製）をスピンコートにより60nmの厚さで成膜し、これを大気雰囲気下、ホットプレート上において230℃で15分間加熱した。
【０２１３】
次に、高分子化合物Ｃをキシレンに溶解させ、0.6質量％のキシレン溶液を調製した。このキシレン溶液を用いてスピンコートにより20nmの厚さで成膜し、これを窒素ガス雰囲気下、ホットプレート上において190℃で60分間加熱した。
【０２１４】
液状組成物ｂを用いてスピンコートにより塗布した後、真空乾燥機において5Paで１分間乾燥し、80nmの厚さで成膜した。液状組成物ｂにより形成された膜に塗布ムラは見られなかった。これを窒素ガス雰囲気下、ホットプレート上において150℃で10分加熱した。その後、陰極としてフッ化ナトリウムを約3nm、次いでアルミニウムを約100nm蒸着して、発光素子Ｄ1を作製した。なお、真空度が、１×10-4Pa以下に到達した後に金属の蒸着を開始した。
【０２１５】
発光素子Ｄ1に電圧を印加したところ、緑色のEL発光が得られ、1000cd/m2で発光する際の効率は49cd/Aであった。初期輝度が8000cd/m2となるように電流値を設定した後、定電流で駆動させ、輝度の時間変化を測定した。その結果、輝度が初期輝度の95％となるまでの時間は、6時間であった。
【０２１６】
＜実施例２＞
（液状組成物の調製）
発光材料Ａを6.9質量部、低分子化合物Ｄを16.1質量部、及び２，６−ジ−ｔｅｒｔ−ブチル−４−メチルフェノール１００ｐｐｍ（質量基準）含有するキシレンを977質量部混合して溶解させ、液状組成物ｄを調製した。
【０２１７】
実施例１と同様の方法で、液状組成物ｄを濾過し、液状組成物ｅを得た。
【０２１８】
（素子評価）
スパッタ法により45nmの厚みでITO膜を付けたガラス基板に、正孔注入材料としてＮＤ−３２０２（日産化学工業製）をスピンコートにより60nmの厚さで成膜し、これを大気雰囲気下、ホットプレート上において230℃で15分間加熱した。
【０２１９】
次に、高分子化合物Ｃをキシレンに溶解させ、0.6質量％のキシレン溶液を調製した。このキシレン溶液を用いてスピンコートにより20nmの厚さで成膜し、これを窒素ガス雰囲気下、ホットプレート上において190℃で60分間加熱した。
【０２２０】
液状組成物ｅを用いてスピンコートにより塗布し、80nmの厚さで成膜した。液状組成物ｅにより形成された膜に塗布ムラは見られなかった。これを窒素ガス雰囲気下、ホットプレート上において150℃で10分加熱した。その後、陰極としてフッ化ナトリウムを約1.5nm、次いでアルミニウムを約100nm蒸着して、発光素子Ｄ２を作製した。なお、真空度が、１×10-4Pa以下に到達した後に金属の蒸着を開始した。
【０２２１】
発光素子Ｄ２に電圧を印加したところ、緑色のEL発光が得られ、1000cd/m2で発光する際の効率は8.7cd/Aであった。初期輝度が8000cd/m2となるように電流値を設定した後、定電流で駆動させ、輝度の時間変化を測定した。その結果、輝度が初期輝度の95％となるまでの時間は、60.3時間であった。
【０２２２】
＜実施例３＞
（液状組成物の調製）
発光材料Ａを6.9質量部、低分子化合物Ｅを16.1質量部、２，６−ジ−ｔｅｒｔ−ブチル−４−メチルフェノール１００ｐｐｍ（質量基準）含有するシクロヘキシルベンゼンを776.7質量部、及び２，６−ジ−ｔ−ブチル−４−メチルフェノール１００ｐｐｍ含有する４−メチルアニソールを200.3質量部混合して溶解させ、液状組成物ｇを調製した。
【０２２３】
実施例１と同様の方法で、液状組成物ｇを濾過し、液状組成物ｈを得た。
【０２２４】
（素子評価）
スパッタ法により45nmの厚みでITO膜を付けたガラス基板に、正孔注入材料としてＮＤ−３２０２（日産化学工業製）をスピンコートにより60nmの厚さで成膜し、これを大気雰囲気下、ホットプレート上において230℃で15分間加熱した。
【０２２５】
次に、高分子化合物Ｃをキシレンに溶解させ、0.6質量％のキシレン溶液を調製した。このキシレン溶液を用いてスピンコートにより20nmの厚さで成膜し、これを窒素ガス雰囲気下、ホットプレート上において190℃で60分間加熱した。
【０２２６】
液状組成物ｈを用いてスピンコートにより塗布し、真空乾燥機において5Paで１分間乾燥し、80nmの厚さで成膜した。液状組成物ｈにより形成された膜に塗布ムラは見られなかった。これを窒素ガス雰囲気下、ホットプレート上において180℃で10分加熱した。その後、陰極としてフッ化ナトリウムを約1.5nm、次いでアルミニウムを約100nm蒸着して、発光素子Ｄ３を作製した。なお、真空度が、１×10-4Pa以下に到達した後に金属の蒸着を開始した。
【０２２７】
発光素子Ｄ３に電圧を印加したところ、緑色のEL発光が得られ、1000cd/m2で発光する際の効率は22.3cd/Aであった。初期輝度が8000cd/m2となるように電流値を設定した後、定電流で駆動させ、輝度の時間変化を測定した。その結果、輝度が初期輝度の95％となるまでの時間は、18.3時間であった。
【０２２８】
＜実施例４＞
（液状組成物の調製）
発光材料Ａを6.9質量部、低分子化合物Ｆを16.1質量部、及び３−フェノキシトルエンを977質量部混合して溶解させ、液状組成物ｊを調製した。
【０２２９】
実施例１と同様の方法で、液状組成物ｊを濾過し、液状組成物ｋを得た。
【０２３０】
（素子評価）
スパッタ法により45nmの厚みでITO膜を付けたガラス基板に、正孔注入材料としてＮＤ−３２０２（日産化学工業製）をスピンコートにより60nmの厚さで成膜し、これを大気雰囲気下、ホットプレート上において230℃で15分間加熱した。
【０２３１】
次に、高分子化合物Ｃをキシレンに溶解させ、0.6質量％のキシレン溶液を調製した。このキシレン溶液を用いてスピンコートにより20nmの厚さで成膜し、これを窒素ガス雰囲気下、ホットプレート上において190℃で60分間加熱した。
【０２３２】
液状組成物ｋを用いてスピンコートにより塗布し、真空乾燥機において5Paで３分間乾燥し、80nmの厚さで成膜した。液状組成物ｋにより形成された膜に塗布ムラは見られなかった。これを窒素ガス雰囲気下、ホットプレート上において180℃で10分加熱した。その後、陰極としてフッ化ナトリウムを約1.5nm、次いでアルミニウムを約100nm蒸着して、発光素子Ｄ４を作製した。なお、真空度が、１×10-4Pa以下に到達した後に金属の蒸着を開始した。
【０２３３】
発光素子Ｄ４に電圧を印加したところ、緑色のEL発光が得られ、1000cd/m2で発光する際の効率は42.6cd/Aであった。初期輝度が8000cd/m2となるように電流値を設定した後、定電流で駆動させ、輝度の時間変化を測定した。その結果、輝度が初期輝度の95％となるまでの時間は、16.1時間であった。
【０２３４】
＜比較例１＞
（液状組成物の調製）
ADVANTEC社製のステンレスシリンジホルダーKS-13に、ADVANTEC社製のPTFEタイプメンブレンフィルターT050A013を取り付けた濾過器の代わりに、ADVANEC社製のDISMIC（登録商標）13JP050AN（フィルター材質PTFE、ハウジング材質ポリプロピレン、孔径0.50μm、フィルター径13mm）を用いた以外は、実施例１と同様にして、液状組成物ｃを得た。
【０２３５】
（素子評価）
液状組成物ｂの代わりに、液状組成物ｃを用いた以外は実施例１と同様にして、発光素子ＣＤ１を作成した。
【０２３６】
発光素子ＣＤ１に電圧を印加したところ、緑色のEL発光が得られ、1000cd/m2で発光する際の効率は45cd/Aであった。初期輝度が8000cd/m2となるように電流値を設定した後、定電流で駆動させ、輝度の時間変化を測定した。その結果、輝度が初期輝度の95％となるまでの時間は、2時間であった。
【０２３７】
＜比較例２＞
（液状組成物の調製）
ADVANTEC社製のステンレスシリンジホルダーKS-13に、ADVANTEC社製のPTFEタイプメンブレンフィルターT050A013を取り付けた濾過器の代わりに、ADVANEC社製のDISMIC（登録商標）13JP050AN（フィルター材質PTFE、ハウジング材質ポリプロピレン、孔径0.50μm、フィルター径13mm）を用いた以外は、実施例２と同様にして、液状組成物ｆを得た。
【０２３８】
（素子評価）
液状組成物ｅの代わりに、液状組成物ｆを用いた以外は実施例２と同様にして、発光素子ＣＤ２を作成した。
【０２３９】
発光素子ＣＤ２に電圧を印加したところ、緑色のEL発光が得られ、1000cd/m2で発光する際の効率は8.3cd/Aであった。初期輝度が8000cd/m2となるように電流値を設定した後、定電流で駆動させ、輝度の時間変化を測定した。その結果、輝度が初期輝度の95％となるまでの時間は、26.7時間であった。
【０２４０】
＜比較例３＞
（液状組成物の調製）
ADVANTEC社製のステンレスシリンジホルダーKS-13に、ADVANTEC社製のPTFEタイプメンブレンフィルターT050A013を取り付けた濾過器の代わりに、ADVANEC社製のDISMIC（登録商標）13JP050AN（フィルター材質PTFE、ハウジング材質ポリプロピレン、孔径0.50μm、フィルター径13mm）を用いた以外は、実施例３と同様にして、液状組成物ｉを得た。
【０２４１】
（素子評価）
液状組成物ｈの代わりに、液状組成物ｉを用いた以外は実施例３と同様にして、発光素子ＣＤ３を作成した。
【０２４２】
発光素子ＣＤ３に電圧を印加したところ、緑色のEL発光が得られ、1000cd/m2で発光する際の効率は22.0cd/Aであった。初期輝度が8000cd/m2となるように電流値を設定した後、定電流で駆動させ、輝度の時間変化を測定した。その結果、輝度が初期輝度の95％となるまでの時間は、9.6時間であった。
【０２４３】
＜比較例４＞
（液状組成物の調製）
ADVANTEC社製のステンレスシリンジホルダーKS-13に、ADVANTEC社製のPTFEタイプメンブレンフィルターT050A013を取り付けた濾過器の代わりに、ADVANEC社製のDISMIC（登録商標）13JP050AN（フィルター材質PTFE、ハウジング材質ポリプロピレン、孔径0.50μm、フィルター径13mm）を用いた以外は、実施例４と同様にして、液状組成物ｌを得た。
【０２４４】
（素子評価）
液状組成物ｋの代わりに、液状組成物ｌを用いた以外は実施例４と同様にして、発光素子ＣＤ３を作成した。
【０２４５】
発光素子ＣＤ４に電圧を印加したところ、緑色のEL発光が得られ、1000cd/m2で発光する際の効率は45.0cd/Aであった。初期輝度が8000cd/m2となるように電流値を設定した後、定電流で駆動させ、輝度の時間変化を測定した。その結果、輝度が初期輝度の95％となるまでの時間は、8.9時間であった。
【符号の説明】
【０２４６】
１  濾過器
２  ハウジング
３  フッ素樹脂膜フィルター
４  フィルターの支持部材
【図１】
2019054005.tif 000029